(57)【要約】【課題】薄型の着色粘着フィルムをロールトゥロール方式により加工する時の巻取適性に優れ、意匠性にも優れる粘着フィルムを提供する。【解決手段】着色粘着フィルムにおいて、剥離フィルムは、粗さ曲線要素の平均高さ（Ｒｃ）が０．５μｍ以下の第１構造面を有する。粘着剤層は、上記第１構造面とは反対側の上記剥離フィルムの表面に設けられる。樹脂フィルムは、上記剥離フィルムとは反対側の上記粘着剤層の表面に設けられる。着色層は、上記粘着剤層とは反対側の上記樹脂フィルムの表面に設けられ、黒色に着色される。粗面化層は、上記樹脂フィルムとは反対側の上記着色層の表面に設けられる。上記粗面化層は、粗さ曲線要素の平均高さ（Ｒｃ）が０．５μｍ以上であり、上記剥離フィルムに対する動摩擦係数が２以下である第２構造面を上記着色層とは反対側に有する。上記粗面化層は、硫酸バリウム粒子を含む無機粒子と、バインダ樹脂とを含む。【選択図】図１
2018104642.tif 000002
【特許請求の範囲】
【請求項１】
グラファイトシートを保護する着色粘着フィルムであって、
粗さ曲線要素の平均高さ（Ｒｃ）が５００ｎｍ以下の第１構造面を有する剥離フィルムと、
前記第１構造面とは反対側の前記剥離フィルムの表面に設けられた粘着剤層と、
前記剥離フィルムとは反対側の前記粘着剤層の表面に設けられた樹脂フィルムと、
前記粘着剤層とは反対側の前記樹脂フィルムの表面に設けられ、黒色に着色された着色層と、
前記樹脂フィルムとは反対側の前記着色層の表面に設けられ、粗さ曲線要素の平均高さ（Ｒｃ）が０．５μｍ以上であり、前記剥離フィルムに対する動摩擦係数が２以下である第２構造面を前記着色層とは反対側に有し、硫酸バリウム粒子を含む無機粒子と、バインダ樹脂とを含む粗面化層と
を具備する着色粘着フィルム。
【請求項２】
請求項１に記載の着色粘着フィルムであって、
前記粗面化層は、前記バインダ樹脂１００重量部に対して４０質量部以上の前記無機粒子を含む
着色粘着フィルム。
【請求項３】
請求項１または２に記載の着色粘着フィルムであって、
前記無機粒子は、シリカ粒子をさらに含む、
着色粘着フィルム。
【請求項４】
請求項１〜３のいずれか１つに記載の着色粘着フィルムであって、
前記バインダ樹脂は、ポリエステル樹脂、ポリエステルウレタン樹脂の少なくとも１種、を含む
着色粘着フィルム。
【請求項５】
請求項１〜４のいずれか１つに記載の着色粘着フィルムであって、
前記着色層は、ポリエステル樹脂、ポリエステルウレタン樹脂の少なくとも１種、を含む
着色粘着フィルム。
【請求項６】
請求項１〜５のいずれか１つに記載の着色粘着フィルムであって、
前記着色層は、バインダ樹脂と、前記バインダ樹脂１００重量部に対して１０質量部以上７０質量部以下の着色材料とを含む
着色粘着フィルム。
【請求項７】
請求項１〜６のいずれか１つに記載の着色粘着フィルムであって、
前記第２構造面の前記剥離フィルムに対する動摩擦係数は、０．５以上１．５以下である
着色粘着フィルム。
【請求項８】
請求項１〜７のいずれか１つに記載の着色粘着フィルムであって、
前記第２構造面の算術平均粗さ（Ｒａ）は、０．１以上１．０μｍ以下である
着色粘着フィルム。
【請求項９】
請求項１〜８のいずれか１つに記載の着色粘着フィルムであって、
前記第２構造面の粗さ曲線要素の平均高さ（Ｒｃ）は０．５μｍ以上５．０μｍ以下である
着色粘着フィルム。
【請求項１０】
請求項１〜９のいずれか１つに記載の着色粘着フィルムであって、
前記第２構造面の１０点平均粗さ（Ｒｚｊｉｓ）は、１．０μｍ以上９．０μｍ以下である
着色粘着フィルム。
【請求項１１】
請求項３〜１０のいずれか１つに記載の着色粘着フィルムであって、
前記粗面化層において、前記硫酸バリウム粒子に対する前記シリカ粒子の割合は、前記硫酸バリウム粒子１００質量部に対して、１質量部以上１００質量部以下である
着色粘着フィルム。
【請求項１２】
請求項１〜１１のいずれか１つに記載の着色粘着フィルムであって、
前記第２構造面は、１％以上５０％以下の６０°鏡面光沢度を有する
着色粘着フィルム。
【請求項１３】
請求項１〜１２のいずれか１つに記載の着色粘着フィルムであって、
前記粗面化層は、０．５μｍ以上１０μｍ以下の厚みを有する
着色粘着フィルム。
【請求項１４】
請求項１〜１３のいずれか１つに記載の着色粘着フィルムであって、
前記粘着剤層は、１μｍ以上５μｍ以下の厚みを有する
着色粘着フィルム。
【請求項１５】
請求項１〜１４のいずれか１つに記載の着色粘着フィルムであって、
前記樹脂フィルムは、１μｍ以上６μｍ以下の厚みを有する
【請求項１６】
請求項１〜１５のいずれか１つに記載の着色粘着フィルムであって、
前記着色層は、０．５μｍ以上５μｍ以下の厚みを有する
【請求項１７】
請求項３〜１６のいずれか１つに記載の着色粘着フィルムであって、
前記シリカ粒子の平均粒径は、１μｍ以上１０μｍ以下であり、
前記硫酸バリウム粒子の平均粒径は、５０ｎｍ以上１μｍ以下である
着色粘着フィルム。
【請求項１８】
請求項１〜１７のいずれか１つに記載の着色粘着フィルムであって、
前記着色粘着フィルムは、長尺シート状に構成されている
着色粘着フィルム。
【請求項１９】
請求項１〜１８のいずれか１つに記載の着色粘着フィルムであって、
前記粘着剤層、前記樹脂フィルム、前記着色層及び前記粗面化層は、電子部品の内部に設置されたグラファイトシートの表面に貼り付けられる。
着色粘着フィルム。
【発明の詳細な説明】
【技術分野】
【０００１】
本発明は、着色粘着フィルムに関する。
【背景技術】
【０００２】
携帯電話、ノート型パーソナルコンピュータ等の小型の電子製品においては、内部に設けた電子部品の放熱を促進させるため、放熱用のグラファイトシートが使用されている。これら小型の電子製品に使用されるグラファイトシートは、電子製品の薄型化や放熱性の向上のため、非常に薄型化されている。そのため、グラファイトシートにおいては、その欠け、剥離等を防止するために、シート表面が着色粘着テープで保護される（例えば、特許文献１、２参照）。
【０００３】
特許文献１には、グラファイトシートの保護に使用される粘着テープとして、厚さが１μｍ以上６μｍ以下の樹脂フィルム層と、厚さが１μｍ以上６μｍ以下の粘着剤層と、厚さが０．５μｍ以上２μｍ以下の着色層とを有する着色基材の少なくとも一面に粘着剤層を有し、前記着色基材の光透過率が０．１％以上１０％以下であり、テープの厚みが３μｍ以上１０μｍ以下である着色粘着テープが開示されている。
【０００４】
特許文献２には、グラファイトシートの保護に使用される粘着テープとして、支持体に着色インキからなる着色層が設けられた着色フィルムの少なくとも一面に粘着剤層を有する着色粘着テープが開示され、前記着色層は、バインダ樹脂、着色材及び特定の平均粒子径を有するシリカ粒子を含有する着色インキからなることが開示されている。
【０００５】
着色粘着テープは、例えば、粘着剤層と、粘着剤層上に設けられた樹脂フィルムと、樹脂フィルム上に設けられた着色層と、着色層上に設けられた粗面化層とを具備する。樹脂フィルムは、例えば、着色粘着テープの基材である。そして、着色層は、例えば、黒色を呈し、グラファイトシートの外観上の斑を目立たなくさせる遮蔽層として機能する。この着色粘着テープにおいても、薄型化が要求されており、テープの厚みは１０μｍ以下と非常に薄くなっている。このような着色粘着テープは、例えば、剥離フィルムとともに、ロールトゥロール方式により形成される。また、ロールトゥロール方式では、剥離フィルム付の着色粘着テープ（以下、この状態を着色粘着フィルムとする。）が巻取ロールに巻かれる。
【０００６】
この後、着色粘着フィルムは、ロールトゥロール方式により所定の幅に裁断加工され、グラファイトシートを保護する保護テープとして使用される。このように非常に薄い着色粘着フィルムをロールトゥロール方式により製造する場合、巻取り時に、ブロッキング（フィルム表面と、この上に接するフィルム裏面との貼り付き）、エア噛み（皺の拠り）等の巻取不良が発生することがあった。また、近年、この着色粘着フィルムにおいて、美観の点から、電子製品の内部に配置された際に、一体化しているように見える意匠性も求められている。
【先行技術文献】
【特許文献】
【０００７】
【特許文献１】特開２０１３−２０３９６５号公報
【特許文献２】特開２０１３−１１２６９５号公報
【発明の概要】
【発明が解決しようとする課題】
【０００８】
以上のような事情に鑑み、本発明の目的は、薄型の着色粘着フィルムをロールトゥロール方式により加工する時の巻取適性に優れ、意匠性にも優れる着色粘着フィルムを提供することにある。
【課題を解決するための手段】
【０００９】
上記目的を達成するため、本発明の一形態に係る着色粘着フィルムは、グラファイトシートを保護する着色粘着フィルムである。着色粘着フィルムは、剥離フィルムと、粘着剤層と、樹脂フィルムと、着色層と、粗面化層とを具備する。
上記剥離フィルムは、粗さ曲線要素の平均高さ（Ｒｃ）が５００ｎｍ以下の第１構造面を有する。
上記粘着剤層は、上記第１構造面とは反対側の上記剥離フィルムの表面に設けられる。
上記樹脂フィルムは、上記剥離フィルムとは反対側の上記粘着剤層の表面に設けられる。
上記着色層は、上記粘着剤層とは反対側の上記樹脂フィルムの表面に設けられ、黒色に着色される。
上記粗面化層は、上記樹脂フィルムとは反対側の上記着色層の表面に設けられる。上記粗面化層は、粗さ曲線要素の平均高さ（Ｒｃ）が０．５μｍ以上であり、上記剥離フィルムに対する動摩擦係数が２以下である第２構造面を上記着色層とは反対側に有する。上記粗面化層は、硫酸バリウム粒子を含む無機粒子と、バインダ樹脂とを含む。
このような着色粘着フィルムによれば、着色粘着フィルムが巻取ロールに巻かれたとしても、着色粘着フィルムがブロッキング及びエア噛みの発生を起こしにくく、かつ薄型の着色粘着フィルムをロールトゥロール方式により加工する時の巻取適性に優れ、意匠性にも優れる。さらに、粗面化層の密着性も良好なものとなっている。
【００１０】
上記の着色粘着フィルムにおいて、上記粗面化層は、上記バインダ樹脂１００重量部に対して４０質量部以上の上記無機粒子を含んでもよい。
上記の着色粘着フィルムにおいて、上記無機粒子は、シリカ粒子をさらに含み、上記粗面化層において、上記硫酸バリウム粒子の体積は、上記シリカ粒子の体積の１／２倍以上５倍以下でもよい。
上記の着色粘着フィルムにおいて、上記バインダ樹脂は、ポリエステル樹脂、ポリエステルウレタン樹脂の少なくとも１種を含んでもよい。
上記の着色粘着フィルムにおいて、上記着色層は、ポリエステル樹脂、ポリエステルウレタン樹脂の少なくとも１種を含んでもよい。
上記の着色粘着フィルムにおいて、上記着色層は、バインダ樹脂と、上記バインダ樹脂１００重量部に対して１０質量部以上７０質量部以下の着色材料とを含んでもよい。
上記の着色粘着フィルムにおいて、上記第２構造面の前記剥離フィルムに対する動摩擦係数は、０．５以上１．５以下であってもよい。
上記の着色粘着フィルムにおいて、上記第２構造面の算術平均粗さ（Ｒａ）は、０．１以上１．０μｍ以下であってもよい。
上記の着色粘着フィルムにおいて、上記第２構造面の粗さ曲線要素の平均高さ（Ｒｃ）は０．５μｍ以上５．０μｍ以下であってもよい。
上記の着色粘着フィルムにおいて、上記第２構造面の１０点平均粗さ（Ｒｚｊｉｓ）は、１．０μｍ以上９．０μｍ以下であってもよい。
上記の着色粘着フィルムにおいて、上記粗面化層において、上記硫酸バリウム粒子に対する上記シリカ粒子の割合は、上記硫酸バリウム粒子１００質量部に対して、１質量部以上１００質量部以下であってもよい。
上記の着色粘着フィルムにおいて、上記第２構造面は、１％以上５０％以下の６０°鏡面光沢度を有してもよい。
上記の着色粘着フィルムにおいて、上記粗面化層は、０．５μｍ以上１０μｍ以下の厚みを有してもよい。
上記の着色粘着フィルムにおいて、上記粘着剤層は、１μｍ以上５μｍ以下の厚みを有してもよい。
上記の着色粘着フィルムにおいて、上記樹脂フィルムは、１μｍ以上６μｍ以下の厚みを有してもよい。
上記の着色粘着フィルムにおいて、上記着色層は、０．５μｍ以上５μｍ以下の厚みを有してもよい。
上記の着色粘着フィルムにおいて、上記シリカ粒子の平均粒径は、１μｍ以上１０μｍ以下であり、上記硫酸バリウム粒子の平均粒径は、５０ｎｍ以上１μｍ以下であってもよい。
上記の着色粘着フィルムは、長尺シート状に構成されてもよい。
上記の着色粘着フィルムにおいて、上記粘着剤層、上記樹脂フィルム、上記着色層及び上記粗面化層は、電子部品の内部に設置されたグラファイトシートの表面に貼り付けられる。
【００１１】
このような着色粘着フィルムによれば、着色粘着テープが巻取ロールに巻かれたとしても、着色粘着テープがブロッキング及びエア噛みの発生を起こしにくく、着色粘着テープが貼られたグラファイトシートにおいて、その見栄えがより向上する。また、粗面化層の密着性が良好なものとなっている。
【発明の効果】
【００１２】
以上述べたように、本発明によれば、薄型の着色粘着フィルムをロールトゥロール方式により加工する時の巻取適性に優れ、意匠性にも優れた着色粘着フィルムが提供される。
【図面の簡単な説明】
【００１３】
【図１】図（ａ）は、本実施形態に係る着色粘着フィルムが捲回された状態の概略立体図である。図（ｂ）は、本実施形態に係る着色粘着フィルムの概略断面図である。図（ｃ）は、本実施形態に係る着色粘着フィルムにおける粗面化層の概略断面図である。
【図２】本実施形態に係る着色粘着テープ付のグラファイトシートが両面テープを介して筐体に貼り付けられた状態の概略断面図である。
【図３】本実施形態に係る着色粘着フィルムの製造工程を説明する概略図である。
【発明を実施するための形態】
【００１４】
以下、図面を参照しながら、本発明の実施形態を説明する。各図面には、ＸＹＺ軸座標が導入される場合がある。
【００１５】
［着色粘着フィルムの構成］
【００１６】
図１（ａ）は、本実施形態に係る着色粘着フィルムが捲回された状態の概略立体図である。図１（ｂ）は、本実施形態に係る着色粘着フィルムの概略断面図である。図１（ｃ）は、本実施形態に係る着色粘着フィルムにおける粗面化層の概略断面図である。
【００１７】
図１（ａ）に示すように、本実施形態に係る着色粘着フィルム２は、長尺シート状に構成されている。着色粘着フィルム２は、一軸方向において捲回できるフレキシブルな樹脂テープである。例えば、図１（ａ）の例では、着色粘着フィルム２は、長尺方向ＤＬにおいて、巻取ロール（巻取芯）４１０に巻かれている。巻取ロール４１０に巻かれた着色粘着フィルム２の長尺方向ＤＬにおける長さ（全長）は、例えば、６０００ｍ以上１００００ｍ以下である。長尺方向ＤＬと直交する幅方向ＤＷ（短尺方向）における着色粘着フィルム２の長さは、例えば、８００ｍｍ以上１５００ｍｍ以下である。
【００１８】
巻取ロール４１０に巻かれた着色粘着フィルム２は、例えば、ロールトゥロール方式によって形成される。巻取ロール４１０に巻かれた着色粘着フィルム２は、ロールトゥロール方式によって所定の幅に裁断加工され、その後、所定の形状に切り出されて、例えば、電子部品の内部に設置されたグラファイトシートを保護する保護テープとして使用される。例えば、巻取ロール４１０に巻かれた着色粘着フィルム２は、幅方向ＤＷにおいて、１００ｍｍの幅ごとに裁断され、複数に分割されてもよい。分割された着色粘着フィルム２においては、再度、別の巻取ロールに巻き取られてもよい。なお、本実施形態の図では、幅方向ＤＷをＸ軸方向、長尺方向ＤＬをＹ軸方向としている。
【００１９】
着色粘着フィルム２の断面構造について説明する。
図１（ｂ）に示すように、着色粘着フィルム２は、樹脂フィルム１１と、着色層１２と、粗面化層１５と、粘着剤層２０と、剥離フィルム３０とを具備する。図１（ｂ）の例では、着色粘着フィルム２は、剥離フィルム３０／粘着剤層２０／樹脂フィルム１１／着色層１２／粗面化層１５の順に積層されている。本実施形態では、剥離フィルム３０の側を下側、粗面化層１５の側を上側とする場合がある。
【００２０】
着色粘着フィルム２においては、剥離フィルム３０と粘着剤層２０との界面から剥離フィルム３０を剥がすことができる。本実施形態において、剥離フィルム３０が着色粘着フィルム２から剥がされた構成を着色粘着テープ１とする。着色粘着テープ１は、樹脂フィルム１１と、粗面化層１５と、着色層１２と、粘着剤層２０とを具備する。
【００２１】
剥離フィルム３０は、樹脂フィルム１１とは反対側の粘着剤層２０の表面に設けられている。粘着剤層２０は、剥離フィルム３０の表面に設けられている。例えば、粘着剤層２０は、剥離フィルム３０の下面３０ｄとは反対側の剥離フィルム３０の表面に設けられている。例えば、粘着剤層２０は、剥離フィルム３０と樹脂フィルム１１との間に設けられている。樹脂フィルム１１は、剥離フィルム３０とは反対側の粘着剤層２０の表面に設けられている。例えば、樹脂フィルム１１は、着色層１２と粘着剤層２０との間に設けられている。樹脂フィルム１１は、着色粘着フィルム２の基材である。着色層１２は、粘着剤層２０とは反対側の樹脂フィルム１１の表面に設けられている。例えば、着色層１２は、樹脂フィルム１１と粗面化層１５との間に設けられている。着色層１２は、着色粘着フィルム２に意匠性を付与するために設けられる。また、着色層１２は、樹脂フィルム１１と粗面化層１５との間の密着性を向上させる層でもある。粗面化層１５は、樹脂フィルム１１とは反対側の着色層１２の表面に設けられている。
【００２２】
図１（ｃ）に、粗面化層１５の断面の一例を示す。例えば、粗面化層１５は、無機粒子１５ｐと、無機粒子１５ｐを含有するバインダ樹脂１５ｂとを含んでいる。無機粒子１５ｐは、必須成分として硫酸バリウム粒子を含む。粗面化層１５の上面１５ｕにおいて、無機粒子１５ｐが露出されてもよく、バインダ樹脂１５ｂが露出されてもよい。無機粒子１５ｐの平均粒径は、５０ｎｍ以上１０μｍ以下である。
【００２３】
粗面化層１５は、図１（ｂ）の例において最上層である。すなわち、黒色に着色された着色層１２上に、硫酸バリウム粒子を含む無機粒子と、バインダ樹脂とを含む粗面化層１５が設けられている。ここで、硫酸バリウムの平均粒径は、５０ｎｍ以上１０μｍ以下である。粗面化層に含まれる無機粒子の種類によっては、グラファイトシート１００の外観が黄色味を帯びる場合がある。これにより、グラファイトシート１００の見栄えが低減する場合がある。
【００２４】
着色粘着フィルム２では、黒色に着色された着色層１２上に、硫酸バリウム粒子を含む無機粒子と、バインダ樹脂が含有された粗面化層１５が設けられている。これにより、着色粘着テープ１が貼り付けられたグラファイトシート１００の外観は、黄色味を帯びることなく、グラファイトシート１００の見栄えが向上する。例えば、グラファイトシート１００の全面の見栄えがマット感を持った黒色になる。
【００２５】
また、着色粘着フィルム２が巻取ロール３１０に巻かれた際には、粗面化層１５の上面１５ｕが、剥離フィルム３０の粘着剤層２０とは反対側の面（下面３０ｄ）と接することになる。ここで、剥離フィルム３０の下面３０を第１構造面、粗面化層１５の上面１５ｕを第２構造面とする。粗面化層１５の上面１５ｕは、着色層１２とは反対側の粗面化層１５の表面である。
【００２６】
粗面化層１５の上面１５ｕの算術平均粗さＲａは、好ましくは０．１μｍ以上であり、より好ましくは、０．１μｍ以上１．０μｍ以下であり、さらに好ましくは、０．２μｍ以上０．５μｍ以下である。粗面化層１５の粗さ曲線要素の平均高さＲｃは、０．５μｍ以上であり、好ましくは、０．５μｍ以上５．０μｍ以下であり、より好ましくは、０．８μｍ以上３．０μｍ以下であり、さらに好ましくは、１．０μｍ以上２．０μｍ以下である。粗面化層１５の１０点平均粗さＲｚｊｉｓは、好ましくは１．０μｍ以上であり、より好ましくは、１．０μｍ以上９．０μｍ以下であり、さらに好ましくは２．０μｍ以上７．０μｍ以下であり、特に好ましくは、２．５μｍ以上５．０μｍ以下である。
【００２７】
粗面化層１５が上記範囲の構造面を有することにより、後述する動摩擦係数を所定の範囲とすることができる。これにより、着色粘着フィルム２が巻取ロール４１０に巻かれたとしても、着色粘着フィルム２がブロッキング及びエア噛みの発生を起こしにくく、かつ薄型の着色粘着フィルム２をロールトゥロール方式により加工する時の巻取適性に優れる。また、粗面化層１５が上記範囲の構造面を有することにより、後述する粗面化層１５の上面１５ｕの６０°鏡面光沢度を所定の範囲とすることができる。これにより、着色粘着フィルム２が貼られたグラファイトシート１００を電子部品の内部に設置したときの意匠性が優れる。
【００２８】
例えば、粗面化層１５の上面１５ｕの剥離フィルム３０の下面３０ｄに対する動摩擦係数は、２以下であり、１．８以下が好ましく、１．５以下がより好ましい。動摩擦係数の下限は、好ましくは０．５以上であり、より好ましくは、１以上である。動摩擦係数が２を超えると、着色粘着フィルム２が巻取ロール４１０に巻かれたときに、ブロッキングが発生する可能性がある。また、動摩擦係数は、０．５未満の場合は、着色粘着フィルム２が巻取ロール４１０に巻かれたときに、巻きずれが発生するおそれがある。
【００２９】
また、このような粗さを有する粗面化層１５の上面１５ｕの６０°鏡面光沢度は、特に限定されないが、好ましくは０．５％以上５０％以下であり、より好ましくは、１％以上９％以下、さらに好ましくは、１％以上５％以下である。これにより、着色粘着フィルム２が貼られたグラファイトシート１００においては、その見栄えがマット調になり、着色粘着テープ１が電子部品の内部に設置されたときに、着色粘着テープ１が電子部品と一体化しているように見えるため、意匠性が優れたものとなる。
【００３０】
着色粘着フィルム２において、Ｚ軸方向に隣り合う層同士は、直接的に接してもよく、間接的に接してもよい。間接的に接する場合には、Ｚ軸方向に隣り合う層間に密着性等を向上させる中間層（不図示）が介在してもよい。また、着色粘着フィルム２における各層は単層でもよく、複数の層から構成されてもよい。
【００３１】
着色粘着フィルム２において、剥離フィルム３０の厚みは、特に限定されないが、好ましくは２０μｍ以上８０μｍ以下であり、より好ましくは２０μｍ以上３０μｍ以下である。ここで、本実施形態における厚みとは、後述する複数点から測定された厚みの平均値である。
【００３２】
粘着剤層２０の厚みは、特に限定されないが、好ましくは１μｍ以上５μｍ以下であり、より好ましくは、１μｍ以上３μｍ以下である。粘着剤層２０の厚みが１μｍ未満であると、粘着剤層２０とグラファイトシートとの密着性が低く、グラファイトシートを十分に保護することが困難となる場合がある。粘着剤層２０の厚みが５μｍを超えると、着色粘着フィルム２が厚くなり薄型化の要求を満たさない。
【００３３】
樹脂フィルム１１の厚みは、例えば、好ましくは１μｍ以上６μｍ以下であり、より好ましくは１μｍ以上３μｍ以下である。樹脂フィルム１１の厚みが１μｍ未満であると、樹脂フィルム１１の強度が低くなり、ロールトゥロール方式によって搬送することが困難となる。樹脂フィルム１１の厚みが６μｍを超えると、着色粘着フィルム２が厚くなり薄型化の要求を満たさない。
【００３４】
着色層１２の厚みは、例えば、好ましくは０．５μｍ以上１０μｍ以下であり、より好ましくは０．８μｍ以上３μｍ以下である。着色層１２の厚みが０．５μｍ未満であると、樹脂フィルム１１と粗面化層１５との密着性が低くなり、粗面化層１５が樹脂フィルム１１から?がれる場合がある。また、着色層１２の厚みが１０μｍを超えると、着色粘着フィルム２が厚くなり薄型化の要求を満たさない。
【００３５】
粗面化層１５の厚みは、例えば、好ましくは０．５以上１０μｍ以下であり、好ましくは、０．６μｍ以上３．０μｍ以下であり、より好ましくは、０．８μｍ以上２．０μｍ以下である。粗面化層１５の厚みが０．５μｍ未満であると、所望の構造面が得られず、粗面化層１５の厚みが１０μｍを超えると、着色粘着フィルム２が厚くなり薄型化の要求を満たさない。
【００３６】
各層の厚みを上記の範囲とすることにより、剥離フィルム３０が剥がされた後の着色粘着テープ１の厚みが１０μｍ前後になり、着色粘着テープ１は、極薄に構成される。
【００３７】
また、着色粘着テープ１の黄色度（ｂ＊）は、好ましくは、−１．５以下であり、より好ましくは、−１．６以下であり、さらに好ましくは、−１．６５以下である。着色粘着テープ１の黄色度（ｂ＊）が−１．５を超えると、着色粘着テープ付のグラファイトシートの外観が黄色味を帯びる場合があり、グラファイトシート１００の見栄えが低減する場合がある。黄色度（ｂ＊）の下限値は、特に限定されないが、−５．０以上が好ましく、−４．０以上がより好ましく、−３．０以上がさらに好ましい。
【００３８】
図２は、本実施形態に係る着色粘着テープ付のグラファイトシートが両面テープを介して筐体に貼り付けられた状態の概略断面図である。
【００３９】
図２に示すように、剥離フィルム３０が剥がされた着色粘着テープ１は、例えば、グラファイトシート１００に貼り付けられる。例えば、着色粘着テープ１の粘着剤層２０の露出面がグラファイトシート１００の表面に接着される。また、グラファイトシート１００は、両面テープ１０１を介して筐体１０２（例えば、電子部品）に貼り付けられる。これにより、グラファイトシート１００内において熱がＺ軸方向、Ｘ軸方向及びＹ軸方向にも拡散する。これにより、電子部品から発せられた熱は、効率よく放熱される。
【００４０】
また、着色粘着テープ１は、極薄であるため、小型の電子製品の内部スペースを害することなく、電子製品内に配置できる。さらに、着色粘着テープ１には、着色層１２が設けられているため、グラファイトシートの外観上の斑を目立たなくさせることができる。さらに、着色粘着テープ１には、粗面化層１５が設けられているため、マット調の見た目になる。これにより、着色粘着テープ１が電子部品と一体化しているように見える（溶け込んで見える）ため、着色粘着テープ１が目立ちにくく意匠性も向上している。
【００４１】
また、着色粘着テープ１においては、粘着剤層２０、樹脂フィルム１１及び粗面化層１５の少なくとも１つには、着色剤が含まれてもよい。着色剤は、特に限定されるものではないが、例えば、カーボンブラック、酸化チタン、炭酸カルシウム、硫酸バリウム、黄色酸化鉄、べんがら、シアニンブルー、アルミニウム粉、雲母チタン粉等があげられる。これにより、グラファイトシート１００の外観上の斑が目立たなくなり、グラファイトシート１００の外観上の見栄えがさらに向上する。
【００４２】
着色粘着フィルム２における各層の材料、物性値の測定方法は、以下の通りである。
【００４３】
［樹脂フィルム］
樹脂フィルムに使用する樹脂種は特に制限されないが、例えば、ポリエチレンテレフタレート（ＰＥＴ）、ポリブチレンテレフタレート（ＰＢＴ）、ポリエチレンナフタレート（ＰＥＮ）等のポリエステルからなるポリエステルフィルム、ポリウレタンフィルム、ポリエチレンフィルム、ポリプロピレンフィルム、トリアセチルセルロース等のセルロースフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、アクリル樹脂フィルム、ノルボルネン系樹脂フィルム、シクロオレフィン樹脂フィルム等の樹脂フィルム；これらの２種以上の積層体などをあげることができる。樹脂フィルムは、一軸延伸または二軸延伸されたものでもよい。これらの中でも、薄膜化に伴って要求される厚みの精度、表面平滑性、入手の容易さ等の観点から、ポリエステルフィルムが好ましい。ポリエステルフィルムとしては、特にＰＥＴフィルムが好ましい。また、ポリエステルフィルムは寸法安定性・強度の点から二軸延伸したフィルムが好ましい。その中でも、二軸延伸したＰＥＴフィルムが好ましい。
【００４４】
［着色層］
着色層は、黒色に着色されている。これにより、グラファイトシート１００の外観上の斑が目立たなくなり、着色粘着テープが貼付される電子部品の色に調和し、着色粘着テープ１が電子部品と一体化しているように見える（溶け込んで見える）ため、着色粘着テープ１が目立ちにくく意匠性も向上している。
【００４５】
着色層は、着色材料と、バインダ樹脂とを含有することが好ましい。バインダ樹脂として、例えば、ウレタン樹脂、エポキシ樹脂、ポリエステル樹脂、ポリエステルウレタン樹脂等があげられる。これらは単独で用いられてもよく、２種類以上が併用されてもよい。中でも、柔軟性が優れていることから、ポリエステルウレタン樹脂が好ましい。上記ポリエステルウレタン樹脂は、ガラス転移温度（Ｔｇ）が−３０〜１０℃であることが好ましい。
【００４６】
着色層は、硬化剤により硬化されていることが好ましい。硬化剤は特に限定されず、バインダ樹脂に合わせて適宜選択される。バインダ樹脂がポリエステルウレタン樹脂の場合、硬化剤として、例えば、イソシアネート硬化剤等があげられる。なお、ポリエステルウレタン樹脂に水酸基又はイソシアネート基が存在する場合は、硬化剤としてアミン硬化剤を用いてもよい。これらは単独で用いられてもよく、２種類以上が併用されてもよい。
【００４７】
着色材料としては、公知慣用の黒色顔料や黒色染料を使用することができ、例えば、カーボンブラック等があげられる。
【００４８】
着色層は、必要に応じて、さらに、その他の顔料や染料、透明樹脂（メジウム）、酸化防止剤、紫外線吸収剤、光安定剤等の添加剤を含有してもよい。着色層における着色材料の含有量は、特に制限されず、目的とする隠蔽性等に応じて適宜設定することができる。例えば、着色層は、バインダ樹脂と、バインダ樹脂１００重量部に対して１０質量部以上７０質量部以下の着色材料とを含むことが好ましい。
【００４９】
［粘着剤層］
着色粘着テープの粘着剤層を形成する粘着剤としては、特に制限されず、例えば、アクリル系粘着剤、ゴム系粘着剤、シリコーン系粘着剤、ウレタン系粘着剤、ポリエステル系粘着剤、スチレン−ジエンブロック共重合体系粘着剤などの公知の粘着剤から適宜選択して用いることができる。粘着剤は単独で又は２種以上組み合わせて使用することができる。
【００５０】
粘着剤としては、特にアクリル系粘着剤が、接着信頼性が高いことから好適に用いることができる。アクリル系粘着剤は、アクリル系ポリマーを粘着性成分又は主剤とし、これに必要に応じて、架橋剤、粘着付与剤、軟化剤、可塑剤、充填剤、老化防止剤、着色剤などの適宜な添加剤が含まれている。アクリル系ポリマーは、（メタ）アクリル酸アルキルエステルを単量体主成分とするポリマーであり、必要に応じて（メタ）アルキルエステルに対して共重合が可能な単量体（共重合性単量体）を用いることにより調製されている。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ１−２０アルキルエステル［好ましくは（メタ）アクリル酸Ｃ４−１８アルキル（直鎖状又は分岐鎖状のアルキル）エステル］などがあげられる。（メタ）アクリル酸アルキルエステルは、目的とする粘着性などに応じて適宜選択することができる。
【００５１】
また、前記（メタ）アルキルエステルに対して共重合可能な共重合性単量体としては、例えば、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、置換スチレンなどの芳香族ビニル化合物；アクリロニトリルなどのシアノ基含有単量体；エチレン、プロピレン、ブタジエンなどのオレフィン類；酢酸ビニルなどのビニルエステル類；塩化ビニル；アクリルアミド、メタアクリルアミド、Ｎ−ビニルピロリドン、Ｎ、Ｎ−ジメチル（メタ）アクリルアミドなどのアミド基含有単量体；（メタ）アクリル酸ヒドロキシアルキル、グリセリンジメタクリレートなどのヒドロキシル基含有単量体；（メタ）アクリル酸アミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのエポキシ基含有単量体；２−メタクリロイルオキシエチルイソシアネートなどのイソシアネート基含有単量体の他、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１、６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）などがあげられる。共重合性単量体は単独で又は２種以上組み合わせて使用することができる。共重合性単量体としては、ヒドロキシル基やカルボキシル基などの官能基を有する改質用モノマーを好適に用いることができる。
【００５２】
（メタ）アクリル酸アルキルエステル共重合体は、官能基を有する改質用モノマーを０．１〜２０質量％含有することが好ましく、特に１〜１０質量％含有することが好ましい。
【００５３】
（メタ）アクリル酸アルキルエステル共重合体の重量平均分子量は２０万〜２００万であることが好ましく、特に５０万〜１５０万であることが好ましい。なお、本明細書における重量平均分子量は、ゲルパーミエーションクロマトグラフィー（ＧＰＣ）法により測定したポリスチレン換算の値である。
【００５４】
架橋剤としては、（メタ）アクリル酸アルキルエステル共重合体が有する官能基と反応するものであればよく、例えば、イソシアネート系架橋剤、エポキシ系架橋剤、アミン系架橋剤、メラミン系架橋剤、アジリジン系架橋剤、ヒドラジン系架橋剤、アルデヒド系架橋剤、オキサゾリン系架橋剤、金属アルコキシド系架橋剤、金属キレート系架橋剤、金属塩系架橋剤、アンモニウム塩系架橋剤等があげられ、中でも水酸基及びカルボキシル基との反応性に優れるイソシアネート系架橋剤が好ましい。架橋剤は、１種を単独で、または２種以上を組み合わせて使用することができる。
【００５５】
イソシアネート系架橋剤は、少なくともポリイソシアネート化合物を含むものである。ポリイソシアネート化合物としては、例えば、トリレンジイソシアネート、ジフェニルメタンジイソシアネート、キシリレンジイソシアネート等の芳香族ポリイソシアネート、ヘキサメチレンジイソシアネート等の脂肪族ポリイソシアネート、イソホロンジイソシアネート、水素添加ジフェニルメタンジイソシアネート等の脂環式ポリイソシアネートなど、及びそれらのビウレット体、イソシアヌレート体、さらにはエチレングリコール、プロピレングリコール、ネオペンチルグリコール、トリメチロールプロパン、ヒマシ油等の低分子活性水素含有化合物との反応物であるアダクト体などがあげられ、中でも（メタ）アクリル酸アルキルエステル重合体の反応性基との反応性の点から、トリメチロールプロパン変性の芳香族ポリイソシアネート、特にトリメチロールプロパン変性キシリレンジイソシアネート及びトリメチロールプロパン変性トリレンジイソシアネートが好ましい。
【００５６】
架橋剤の配合量は、（メタ）アクリル酸アルキルエステル共重合体１００質量部に対して、０．１〜２０質量部であることが好ましく、特に１〜１０質量部であることが好ましい。架橋剤の配合量が上記の範囲にあると、後述する粘着剤のゲル分率を好ましい範囲に制御しやすくなる。
【００５７】
また、粘着剤層の粘着力を向上させるため、粘着付与樹脂を添加することも好ましい。また、これら粘着付与樹脂を添加することで、引張強度や引張破断強度を高くすることができることから、使用するアクリル系共重合体に応じて、粘着付与樹脂を適宜添加することで、引張強度や引張破断強度を調整できる。本発明の両面着色粘着テープの粘着剤層に添加する粘着付与樹脂としては、例えば、ロジンやロジンのエステル化合物等のロジン系樹脂；ジテルペン重合体やα−ピネン−フェノール共重合体等のテルペン系樹脂；脂肪族系（Ｃ５系）や芳香族系（Ｃ９）等の石油樹脂；その他、スチレン系樹脂、フェノール系樹脂、キシレン樹脂等があげられる。その中でもｎ−ブチル（メタ）アクリレートを主なモノマー成分とするアクリル系共重合体を使用した粘着剤組成物においては、薄型で粘着力と耐熱性を両立させるに際し、ロジン系樹脂とスチレン系樹脂を混合して使用することが好ましい。
【００５８】
また、粘着剤層は、所望により、シランカップリング剤、帯電防止剤、酸化防止剤、紫外線吸収剤、光安定剤、軟化剤、充填剤、屈折率調整剤、染料、顔料、防錆剤などを含有してもよい。
【００５９】
［剥離フィルム］
剥離フィルムは、フィルム基材及びこのフィルム基材上に設けられた剥離剤層を有していることが好ましい。フィルム基材としては、ポリエチレンテレフタレート、ポリブチレンテレフタレート、ポリエチレンナフタレート等のポリエステルからなるポリエステルフィルム、ポリエチレン、ポリプロピレン、ポリメチルペンテン等のポリオレフィンからなるポリオレフィンフィルム、ポリカーボネートフィルム、ポリ酢酸ビニルフィルムなどのプラスチックフィルムのいずれか、または、これらの２種以上の材料層からなる積層体などをあげることができる。
【００６０】
剥離剤層は、例えば、剥離剤を含む剥離剤層形成用組成物の硬化物で形成される。剥離剤層形成用組成物としては、剥離剤層上に積層される任意の層を剥離フィルムから剥離させる機能を剥離剤層に付与できるものであれば特に制限はない。剥離剤としては、例えばシリコーン樹脂、長鎖アルキル樹脂、及びアルキド樹脂などがあげられる。
【００６１】
シリコーン系剥離剤としては、付加反応型シリコーン、縮合反応型シリコーン、エネルギー線硬化性シリコーンがあげられる。また、剥離力を調整するために、無官能のポリジメチルシロキサン、フェニル変性シリコーン、シリコーンレジン、シリカ、セルロース系化合物を添加剤として用いてもよい。
【００６２】
着色粘着フィルム２が巻取ロール４１０に巻かれた際に、粗面化層１５の上面１５ｕ（第２構造面）が、剥離フィルム３０の下面３０ｄ（第１構造面）と接することになる。このため、剥離フィルムの下面３０ｄの算術平均粗さＲａは、５０ｎｍ以下であることが好ましく、４０ｎｍ以下であることがより好ましい。下面３０ｄのＲａの下限は、例えば１０ｎｍである。下面３０ｄの粗さ曲線要素の平均高さＲｃは、５００ｎｍ以下であり、好ましくは、４５０ｎｍ以下である。下面３０ｄのＲｃの下限は、例えば１００ｎｍである。下面３０ｄの１０点平均粗さＲｚｊｉｓは、好ましくは８００ｎｍ以下であり、より好ましくは７００ｎｍ以下である。下面３０ｄのＲｚｊｉｓの下限は、例えば１００ｎｍである。
【００６３】
剥離フィルム３０の下面３０ｄのＲａ、Ｒｃ及びＲｚｊｉｓを上記範囲とすることで、粗面化層１５との動摩擦係数を所望の範囲とすることができる。これにより、着色粘着フィルム２が巻取ロール３１０に巻かれた際に、粗面化層１５の上面１５ｕが剥離フィルム３０の下面３０ｄと接したとしても、剥離フィルム３０の下面３０ｄのＲａ、Ｒｃ及びＲｚｊｉｓが上記範囲に設定されているので、着色粘着フィルム２がブロッキング及びエア噛みの発生を起こしにくく、且つ薄型の着色粘着フィルム２がロールトゥロール方式により加工されるときの巻取適性に優れる。
【００６４】
［粗面化層］
粗面化層の第２構造面は、上面の算術平均粗さＲａ、粗さ曲線要素の平均高さＲｃ及び１０点平均粗さＲｚｊｉｓが所望の範囲であれば、材料は特に限定されない。粗面化層は、コロナ放電処理する方法、サンドブラスト処理、粗いロール面を上面の表面に圧着させて、ロール面の粗さを転写する方法等により、上面１５ｕのＲａ、Ｒｃ及びＲｚｊｉｓを調整してあってもよい。
【００６５】
粗面化層は、硫酸バリウム粒子を含む無機粒子と、バインダ樹脂とを含む。無機粒子の平均粒径、配合量等を調整することで、上記粗さ等を容易に調整することもできる。無機粒子の平均粒径は、粗面化層の厚みより大きくてもよい。
【００６６】
バインダ樹脂として、特に限定されず、熱可塑性樹脂、熱硬化性樹脂、光硬化性樹脂等が挙げられ、例えば、ウレタン樹脂、エポキシ樹脂、ポリエステル樹脂、ポリエステルウレタン樹脂等があげられる。これらは単独で用いられてもよく、２種類以上が併用されてもよい。中でも、柔軟性が優れていることから、熱可塑性樹脂が好ましく、ウレタン樹脂、ポリエステル樹脂、ポリエステルウレタン樹脂が好ましい。中でも、無機粒子との分散性と密着性の観点から、バインダ樹脂は、ポリエステル樹脂、ポリエステルウレタン樹脂の少なくとも１種がより好ましく、ポリエステル樹脂がさらに好ましい。
【００６７】
粗面化層は、硬化剤により硬化されていてもよい。硬化剤は特に限定されず、バインダ樹脂に合わせて適宜選択される。バインダ樹脂がポリエステルウレタン樹脂の場合、硬化剤として、例えば、イソシアネート硬化剤等があげられる。なお、ポリエステルウレタン樹脂に水酸基又はイソシアネート基が存在する場合は、硬化剤としてアミン硬化剤を用いてもよい。これらは単独で用いられてもよく、２種類以上が併用されてもよい。また、粗面化層には、必要に応じて、着色層に含まれるものと同様に、酸化防止剤、紫外線吸収剤、光安定剤等の添加剤を含有してもよい。
【００６８】
粗面化層１５には、硫酸バリウム粒子以外の無機粒子や有機粒子が混在されてもよい。このように、その他の粒子を配合することで粗面化層１５の色彩の選択幅を広げることができる。
【００６９】
有機粒子は特に限定されず、例えば、ポリメチルメタクリレート粒子等のアクリル樹
脂粒子、ポリスチレン粒子、ポリカーボネート粒子、ウレタン樹脂ビーズ、エポキシ樹脂
ビーズ、ポリエステル樹脂ビーズ、ポリエステルウレタン樹脂ビーズ等があげられる。こ
れらは、単独で用いられてもよく、２種類以上が併用されてもよい。
【００７０】
無機粒子としては、特に限定されず、例えば、シリカ（ＳｉＯ２）、酸化チタン、炭酸カルシウム等の粒子の少なくともいずれかがあげられる。これらは単独で用いられてもよく２種類以上が併用されてもよい。中でも、鏡面光沢度と色彩の選択幅を調整しやすさ、粒度調整の容易さ、及び、入手の容易さから、無機粒子が好ましく、シリカ粒子がより好ましい。
【００７１】
シリカと硫酸バリウムとの体積比率（［シリカの体積］：［硫酸バリウムの体積］）は、１００：５０から１００：５００の範囲に収められる。すなわち、粗面化層において、硫酸バリウム粒子の体積は、シリカ粒子の体積の１／２倍以上５倍以下に設定されることが好ましい。粗面化層において、シリカ粒子と硫酸バリウム粒子の割合（質量）は、硫酸バリウム粒子１００質量部に対して、シリカ粒子が１質量部以上１００質量部以下が好ましく、５質量部以上８０質量部以下がより好ましく、１０質量部以上５０質量部以下がさらに好ましい。また、硫酸バリウムを含む無機粒子の含有量は、バインダ樹脂１００質量部に対して、４０質量部以上１５０質量部以下が好ましく、５０質量部以上１４０質量部以下がより好ましく６０質量部以上１３０質量部以下がさらに好ましく、８０質量部以上１２５質量部以下が特に好ましい。添加される無機粒子の含有量がバインダ樹脂１００質量部に対して、４０質量部より小さくなると、粗面化層１５の上面１５ｕの剥離フィルム３０の下面３０ｄに対する動摩擦係数が２を超え、粗面化層１５の６０°鏡面光沢度が５０％を超える可能性がある。
【００７２】
粗面化層１５は、無機粒子の含有量が増加すると、樹脂フィルム１１との密着性が低下する。特に無機粒子の含有量がバインダ樹脂１００質量部に対して、６０質量部以上の場合に、密着性が顕著に低下する。本実施形態に係る着色粘着フィルム２では、着色層１２が、樹脂フィルム１１と粗面化層１５との間に設けられている。この着色層１２は、樹脂フィルム１１と粗面化層１５との間の密着性を向上させる層として機能し、粗面化層１５が、無機粒子の含有量がバインダ樹脂１００質量部に対して６０質量部以上の場合であっても、密着性が良好な着色粘着フィルム２となる。
【００７３】
上記粒子の平均粒子径は特に限定されないが、０．５μｍ以上１０μｍ以下が好ましく、１μｍ以上５μｍ以下がより好ましく、１．５μｍ以上３μｍ以下がさらに好ましい。上記平均粒子径が上記範囲以外の場合、所望の粗さ曲線要素の平均高さ（Ｒｃ）の範囲に調整することが難しくなるため好ましくない。
【００７４】
なお、平均粒子径とは、コールターカウンタ法で測定したピークトップ値が平均粒径とされる。
【００７５】
また、着色粘着フィルム２において、粗面化層１５内にシリカ、硫酸バリウムの少なくとも１種の粒子が分散された場合は、粗面化層１５内におけるシリカ粒子と硫酸バリウム粒子との配合比を変えることで、粗面化層１５の色彩の選択幅を広げることができる。例えば、硫酸バリウム粒子の量を相対的に増やすことにより、粗面化層１５における色彩は、青色がより強くなる。また、硫酸バリウム粒子の含有量を相対的に減らすことにより、粗面化層１５の６０°鏡面光沢度を下げることができる。つまり、シリカ粒子と硫酸バリウム粒子との配合比を変えることで、グラファイトシート１００における外観上の色の選択幅をさらに拡大させることができる。
【００７６】
また、粗面化層１５内に粒子が分散された場合は、着色粘着フィルム２が巻き取られるとき、または、着色粘着フィルム２が移送されるときに、粗面化層１５の上面１５ｕに傷等の損傷が入りにくくなる。これにより、着色粘着フィルム２の生産性がさらに向上する。
【００７７】
また、粗面化層１５内に粒子が分散された場合は、着色粘着フィルム２が巻取ローラ４１０に巻き取られるとき、または、着色粘着フィルム２が移送されるときに、粗面化層１５の上面１５ｕに傷等の損傷が入りにくくなる。これにより、着色粘着フィルム２の生産性がさらに向上する。
【００７８】
［平均粒径測定］
無機粒子及び有機粒子の平均粒径は、特に限定されないが、コールターカウンタ法で測定される。例えば、コールターカウンタ法で測定したピークトップ値が平均粒径とされる。
【００７９】
［厚みの測定]
着色粘着テープ１の各層の厚み測定については、特に限定されないが、公知の厚み計を用いることでき、例えば、膜厚計（ニコン社製膜厚計デジマイクロMH-15M）が用いられる。
【００８０】
［着色粘着フィルムの製造方法］
【００８１】
以下に本実施形態に係る粘着フィルムの製造工程を説明するが、これに限定されるものではない。図３（ａ）〜図３（ｃ）は、本実施形態に係る着色粘着フィルムの製造工程を説明する概略図である。本実施形態において、着色粘着フィルム２は、ロールトゥロール方式により製造される。着色粘着フィルム２は、例えば、大気中で製造される。図中の矢印ＤＲは、フィルムの走行方向を示す。走行方向ＤＲは、長尺方向ＤＬに対応している。
【００８２】
図３（ａ）に示すように、剥離フィルム３０は、巻出ロール２１１の自転により連続的に巻出ロール２１１から繰り出され、ガイドロール２５０ａを介して塗布機構２２０に導かれる。剥離フィルム３０の表面（粘着剤層２０が形成される表面）には、剥離剤層が形成されている。
【００８３】
塗布機構２２０によって、巻出ロール２１１から繰り出された剥離フィルム３０上に粘着剤層２０の塗工液が塗布される。粘着剤層２０付の剥離フィルム３０は、ガイドロール２５０ｂを介して乾燥室２３０に導かれ、所定の温度で、例えば、１０秒以上５分間以下で乾燥される。これにより、剥離フィルム３０と粘着剤層２０とを有する粘着剤層付き剥離フィルム５１が形成される。粘着剤層付き剥離フィルム５１は、ガイドロール２５０ｃを介して貼付機構２４０に導かれる。
【００８４】
貼付機構２４０に導かれた粘着剤層付き剥離フィルム５１の粘着剤層２０には、貼付機構２４０によって樹脂フィルム１１が貼り付けられる。例えば、粘着剤層付き剥離フィルム５１は、ロール２４０ｂとロール２４０ｃとの間に挟まれ、巻出ロール２４０ａから樹脂フィルム１１がロール２４０ｂとロール２４０ｃとの間に繰り出される。
【００８５】
これにより、樹脂フィルム１１が粘着剤層２０に貼り合わされ、剥離フィルム３０、粘着剤層２０及び樹脂フィルム１１を有する粘着フィルム５２が形成される。この後、粘着フィルム５２は、ガイドロール２５０ｄを介して、巻取ロール２１０の自転により巻取ロール２１０に連続的に巻き取られる。
【００８６】
続いて、図３（ｂ）に示すように、巻出ロール３１１に巻き取られた粘着フィルム５２は、巻出ロール３１１の自転により連続的に繰り出され、ガイドロール３５０ａを介して塗布機構３２０に導かれる。塗布機構３２０により、樹脂フィルム１１に着色層１２の塗工液が塗布される。
【００８７】
着色層１２が塗布された粘着フィルム５２は、ガイドロール３５０ｂを介して乾燥室３３０に導かれ、所定の温度で、例えば、１０秒以上５分間以下で乾燥される。これにより、粘着フィルム５２の樹脂フィルム１１に着色層１２が設けられた着色粘着フィルム５３が形成される。そして、着色粘着フィルム５３は、ガイドロール３５０ｃを介して巻取ロール３１０の自転により巻取ロール３１０に連続的に巻き取られる。
【００８８】
巻出ロール４１１に巻き取られた着色粘着フィルム５３は、巻出ロール４１１の自転により連続的に繰り出され、ガイドロール４５０ａを介して塗布機構４２０に導かれる。塗布機構４２０により、樹脂フィルム１１に粗面化層１５の塗工液が塗布される。
【００８９】
粗面化層１５が塗布された着色粘着フィルム５３は、ガイドロール４５０ｂを介して乾燥室４３０に導かれ、所定の温度で、例えば、１０秒以上５分間以下で乾燥される。これにより、着色粘着フィルム５３の着色層１２に粗面化層１５が設けられた着色粘着フィルム２が形成される。そして、着色粘着フィルム２は、ガイドロール４５０ｃを介して巻取ロール４１０の自転により巻取ロール４１０に連続的に巻き取られる。
【００９０】
また、塗布機構２２０、塗布機構３２０及び塗布機構４２０における塗布方法については、例えば、バーコート法、ナイフコート法、ロールコート法、ブレードコート法、ダイコート法、グラビアコート法等のいずれかの手法が適用されてもよい。
【実施例】
【００９１】
以下、実施例等により本発明をさらに具体的に説明するが、本発明の範囲はこれらの実施例等に限定されるものではない。
【００９２】
［実施例１］
【００９３】
＜粘着性組成物の調製＞
アクリル酸ブチル９５．５質量部と、酢酸ビニル３質量部と、アクリル酸２−ヒドロキシエチル１質量部と、アクリル酸０．５質量部とを共重合させることにより、重量平均分子量１００万のアクリル酸エステル共重合体が製造される。次に、このアクリル酸エステル共重合体１００質量部（固形分換算；以下同じ）に対し、水添ロジンエステル（荒川化学工業社製、パインクリスタル ＫＥ−１００、軟化点：１００℃）２５質量部、重合ロジンエステル（荒川化学工業社製、ペンセル Ｄ−１３５、軟化点：１３５℃）４質量部及び石油系樹脂（三井化学社製、ＦＴＲ６１００、軟化点：９５℃）２４質量部が添加されて、さらに混合することで、粘着成分が形成された。粘着成分をトルエンに溶解し、固形分濃度１３質量％の粘着剤溶液が調製された。
【００９４】
＜粗面化層用塗布溶液Ａの調整＞
粗面化層用塗布溶液Ａは、バインダ樹脂としてのポリエステル樹脂(東洋紡製:バイロン２０ＳＳ)１００質量部(固形分換算)に対し、シリカ微粒子(東ソーシリカ社製、ＮＩＰＳＩＬ ＳＳ５０Ｂ、平均粒径２．１μm)を２２質量部、硫酸バリウム微粒子(堺化学工業株式会社製：ＢＭＨ平均粒子径２．５μｍ)を１００質量部添加し、トルエン／メチルエチルケトン（ＭＥＫ）混合溶媒（トルエン：ＭＥＫ（質量比）＝５０：５０）で固形分濃度２０質量％に調整された。
【００９５】
＜粘着フィルムの製造＞
ポリエチレンテレフタレートフィルムの片面がシリコーン系剥離剤で剥離処理された剥離フィルム（リンテック社製ＳＰ-ＰＥＴ２５１１３０、剥離フィルムの下面３０ｄのＲａ：３４ｎｍ、Ｒｃ：４００ｎｍ、Ｒｚｊｉｓ：６７２ｎｍ、厚さ２５μｍ）が繰り出され、その剥離処理面に、乾燥後の厚さが２μｍになるように、粘着性組成物の塗布溶液がナイフコーターで塗布された後、得られた塗膜を９０℃で１分間加熱処理して、剥離フィルム上に、厚さが２μｍの粘着剤層が形成された。その後、樹脂フィルムとしてのポリエチレンテレフタレートフィルム（東レ、ＥＴ２Ｆ５１Ｌ、厚さ２μｍ）が上記塗布層の露出面側に貼り合わされ、得られた粘着フィルムをロール状に巻き取った。
【００９６】
次いで、ロール状に巻き取った粘着フィルムを２３℃、５０％ＲＨの条件下で７日間養生することにより、剥離フィルム／粘着剤層（厚さ：２μｍ）／樹脂フィルム（厚さ：２μｍ）からなる粘着フィルムが作製された。
【００９７】
次いで、ロール状に巻かれた粘着フィルムが繰り出され、樹脂フィルム面に、黒色インク（大日精化社製、「ＵＴＣＯ−５９１ブラック（ＮＸ）」）がグラビアコーターによって塗布し、さらに加熱処理され、厚さ１μｍの着色層が粘着フィルム上に形成された。この後、得られた着色粘着フィルムがロール状に巻き取られた。
【００９８】
次いで、ロール状に巻かれた着色粘着フィルムが繰り出され、その着色層面に、粗面化層用塗布溶液Ａが乾燥後の厚さが１μｍになるようにグラビアコーターで塗布された後、得られた塗膜が９０℃で１分間、加熱処理され、厚さ１μｍの粗面化層が形成された。この後、得られた着色粘着フィルムがロール状に巻き取られた。
【００９９】
［実施例２］
粗面化層用塗布溶液Ｃを用いたこと以外は、実施例１と同様にして粘着フィルムが形成された。
【０１００】
＜粗面化層用塗布溶液Ｃの調整＞
粗面化層用塗布溶液Ｃは、バインダ樹脂としてのポリエステル樹脂(東洋紡製:バイロン２０ＳＳ)１００質量部(固形分換算)に対し、硫酸バリウム微粒子(和光純薬工業社製：ＢＭＨ平均粒子径２．０μｍ)を１００質量部添加し、トルエン／メチルエチルケトン（ＭＥＫ）混合溶媒（トルエン：ＭＥＫ（質量比）＝５０：５０）で固形分濃度２０質量％に調整された。
【０１０１】
［比較例１］
粗面化層用塗布溶液Ｂを用いたこと以外は、実施例１と同様にして粘着フィルムが得られた。
【０１０２】
＜粗面化層用塗布溶液Ｂの調整＞
粗面化層用塗布溶液Ｂは、バインダ樹脂としてのポリエステル樹脂(東洋紡製:バイロン２０ＳＳ)１００質量部(固形分換算)に対し、シリカ微粒子(東ソーシリカ社製、ＮＩＰＳＩＬ ＳＳ５０Ｂ、平均粒径２．１μm)を１１７質量部添加し、トルエン／メチルエチルケトン（ＭＥＫ）混合溶媒（トルエン：ＭＥＫ（質量比）＝５０：５０）で固形分濃度２０質量％に調整された。
【０１０３】
［表面粗さ測定］
粗面化層表面の粗さ曲線要素の平均高さＲｃ、算術平均粗さＲａ及び１０点平均粗さＲｚｊｉｓは、接触式表面粗さ計（ミツトヨ社製、製品名「ＳＶ３０００Ｓ４」）を用いて、ＪＩＳ Ｂ ０６０１−２００１に準拠して測定した。
【０１０４】
剥離フィルムの粘着剤層とは反対側の面（下面３０ｄ）の曲線要素の平均高さＲｃ、算術平均粗さＲａ及び１０点平均粗さＲｚｊｉｓは、接触式表面粗さ計（ミツトヨ社製、製品名「ＳＶ３０００Ｓ４」）を用いて、ＪＩＳ Ｂ ０６０１−２００１に準拠して測定した。
【０１０５】
［６０°鏡面光沢度］
【０１０６】
日本電色工業(株)製グロスメーター「ＶＧ７０００」を用いて、ＪＩＳ Ｋ ７１０５に準拠して測定した。
【０１０７】
［動摩擦係数測定］
【０１０８】
ＪＩＳ Ｋ７１２５に準拠して、粘着フィルムの粗面化層表面と、剥離フィルムの粘着剤層とは反対側の面（下面３０ｄ）との動摩擦係数を測定した。荷重は２００ｇとし、測定には万能型引張試験機テンシロン（株式会社エー・アンド・デイ製）を用いた。
【０１０９】
表１に、実施例１〜３、比較例１〜３における粘着フィルムの構成、表２、３に実施例１〜３、比較例１〜３における粗面化層の表面粗さ、着色層の表面粗さ、粘着フィルムの表面粗さ、粗面化層または着色層の剥離フィルムに対する動摩擦係数、粘着フィルムの６０°鏡面光沢度、粘着フィルムの巻取適正、粘着フィルムの意匠性評価及び粗面化層と樹脂フィルムとの密着性を示す。
【０１１０】
［巻取適性評価］
【０１１１】
各工程で、ロール状に巻き取った後の巻ずれ発生の有無、巻取りの際にブロッキングの有無、エア噛み（皺の拠り）の有無を目視観察し、下記の基準に従って巻取適性を評価した。ここで、表３における巻取適性において、Ａ、Ｂとは、
Ａ：ブロッキング及びエア噛みの発生が全くなく、安定した巻取適性である。
Ｂ：ブロッキングまたはエア噛みが発生し、するが、実用上問題となる虞のある範囲である。
ことを意味する。
【０１１２】
［意匠性評価］
【０１１３】
剥離フィルムが剥がされた粘着フィルムをカネカ製グラファイトシート「グラフィニティー２５μｍ」に貼り合せ、５０ｍｍ×５０ｍｍのサイズにカットして評価サンプルが作製された。このサンプルの粘着フィルム表面を蛍光灯下で目視により観察し、下記の基準で評価した。当該目視観察は、５人の被験者を対象に行い総合的に判断した。ここで、表３における意匠性評価において、Ａ、Ｃとは、
【０１１４】
Ａ：粘着フィルム表面のテカリまたはギラツキがほとんど視認されず、意匠性が良好だった。
Ｃ：粘着フィルム表面のテカリまたはギラツキがほとんど視認されなかったが、やや黄色味が強く、Ａに比べて意匠性に劣っていた。
ことを意味する。
【０１１５】
［密着性評価］
粘着フィルムの密着性評価として、碁盤目剥離試験が行われた。粘着フィルムの粗面化層の表面に、カッターナイフにより、１ｍｍ間隔で縦１１本、横１１本の切り込みが碁盤目状に形成され、合計１００個の正方形が粗面化層に形成された。１００個の正方形は、粘着テープ（ニチバン社製、「セロテープ（登録商標）」に貼られ、ＪＩＳ Ｋ ５６００−５−６（クロスカット法）の碁盤目テープ法に準拠して、粗面化層のセロテープ（登録商標）剥離試験が行われた。ここで、表３における密着性評価において、Ａ、Ｂとは、
【０１１６】
Ａ：１００個の正方形に剥がれが全くなかった。
Ｂ：１００個の正方形の中、１つ以上の正方形が剥がれた。
ことを意味する。
【０１１７】
［黄色度（ｂ＊）の測定］
２３℃、５０％ＲＨ（相対湿度）の環境下で、粘着フィルムが５０ｍｍ×５０ｍｍのサイズに切断された。次に、剥離フィルムが除去され、粘着剤層がガラス板に貼付られ、試験サンプルが作製された。次に、カラーコンピュータ分光式色差計（日本電色社製、Ｓｐｅｃｔｒｏ  ｐｈｏｔｏｍｅｔｅｒ  ＳＥ６０００）により、ＪＩＳ Ｋ ７１０５に準じて、試験サンプルの黄色度（ｂ＊）が測定された。
【０１１８】
【表１】
2018104642.tif 000003
【０１１９】
【表２】
2018104642.tif 000004
【０１２０】
【表３】
2018104642.tif 000005
【０１２１】
表２、３に示すように、実施例１、２においては、最上層である粗面化層のＲｃがいずれも０．５μｍ以上であり、粗面化層の剥離フィルムに対する動摩擦係数が２以下である。この場合、巻取適性は、「Ａ」となった。
【０１２２】
また、実施例１、２においては、６０°鏡面光沢度がいずれも０．５％以上５０％以下である。但し、無機粒子として、シリカ粒子を混在させた実施例１の方が実施例１よりも６０°鏡面光沢度が低くなった。さらに、実施例１、２においては、黄色度がいずれも−１．５以下である。この場合、意匠性評価は、「Ａ」となった。
【０１２３】
また、実施例１、２においては、樹脂フィルムと粗面化層との間に着色層が設けられ、樹脂フィルムと粗面化層との密着性が「Ａ」になった。
【０１２４】
これに対し、比較例１では、黄色度がいずれも−１．５より大きく、意匠性評価は、「Ｃ」となった。
【０１２５】
以上、本発明の実施形態について説明したが、本発明は上述の実施形態にのみ限定されるものではなく種々変更を加え得ることは勿論である。
【符号の説明】
【０１２６】
１…粘着テープ
２…着色粘着フィルム
１１…樹脂フィルム
１２…着色層
１５…粗面化層
１５ｐ…無機粒子
１５ｂ…バインダ樹脂
１５ｕ…上面
２０…粘着剤層
３０…剥離フィルム
３０ｄ…下面
５１…粘着剤層付き剥離フィルム
５２…粘着フィルム
５３…着色粘着フィルム
１００…グラファイトシート
１０１…両面テープ
１０２…筐体
２００…製造装置
２１０…巻取ロール
２１１…巻出ロール
２２０…塗布機構
２３０…乾燥室
２４０…貼付機構
２４０ａ…巻出ロール
２４０ｂ…ロール
２４０ｃ…ロール
２５０ａ、２５０ｂ、２５０ｃ、２５０ｄ…ガイドロール
２６０…前処理機構
３００…製造装置
３１０…巻取ロール
３１１…巻出ロール
３２０…塗布機構
３３０…乾燥室
３５０ａ、３５０ｂ、３５０ｃ…ガイドロール
４００…製造装置
４１０…巻取ロール
４１１…巻出ロール
４２０…塗布機構
４３０…乾燥室
４５０ａ…ガイドロール
４５０ｂ…ガイドロール
４５０ｃ…ガイドロール
【図１】
2018104642.tif 000006
【図２】
2018104642.tif 000007
【図３】
2018104642.tif 000008